(57)【要約】【課題】親水性成分、親油性成分、界面活性剤成分のいずれに対しても、その付着防止効果に優れる付着防止性積層体の製造方法を提供すること。【解決手段】基材１上に、平均粒径１〜１００μｍの粒子（大粒子）を含むベースコート層２を形成すると共に、このベースコート層表面に前記粒子に基づく凹凸を形成する。次に、平均粒径１０ｎｍ未満の無機微粒子を溶剤に分散させた分散液を適用して、前記無機微粒子３を前記ベースコート層表面に付着させる。そして、前記無機微粒子を含めて、ベースコート層表面に、表面処理剤を適用して、付着防止性積層体を製造する。このとき、溶剤としてヘキサンを使用し、表面処理剤として、珪素原子に結合した有機基として１Ｈ，１Ｈ，２Ｈ，２Ｈ−パーフルオロオクチル基を有するシランカップリング剤を使用する。【選択図】図１
2019030842.tif 000002
【特許請求の範囲】
【請求項１】
基材上に、平均粒径１〜１００μｍの粒子（大粒子）を含むベースコート層を形成すると共に、このベースコート層表面に前記粒子に基づく凹凸を形成するベースコート層形成工程と、
平均粒径１０ｎｍ未満の無機微粒子を溶剤に分散させた分散液を適用して、前記無機微粒子を前記ベースコート層表面に付着させる無機微粒子付着工程と、
前記無機微粒子を含めて、ベースコート層表面に、表面処理剤を適用する表面処理工程と、
を備える付着防止性積層体の製造方法において、
前記溶剤がヘキサンから成り、
前記表面処理剤がシランカップリング剤であり、このシランカップリング剤が、珪素原子に結合した有機基として１Ｈ，１Ｈ，２Ｈ，２Ｈ−パーフルオロオクチル基を有するシランカップリング剤から成る、
ことを特徴とする付着防止性積層体の製造方法。
【請求項２】
前記シランカップリング剤がトリクロロ（１Ｈ，１Ｈ，２Ｈ，２Ｈ−パーフルオロオクチル）シランから成ることを特徴とする請求項１に記載の付着防止性積層体の製造方法。
【請求項３】
前記ベースコート層形成工程が、前記大粒子と金属アルコキシド又はその加水分解物とを混合し、この混合液を塗布し硬化する工程であることを特徴とする請求項１又は２に記載の付着防止性積層体の製造方法。
【請求項４】
前記基材がヒートシール層を有することを特徴とする請求項１〜３のいずれかに記載の付着防止性積層体の製造方法。
【発明の詳細な説明】
【技術分野】
【０００１】
本発明は付着防止性積層体の製造方法に関する。この製造方法によって得られる付着防止性積層体は、親水性成分、親油性成分、界面活性剤成分のいずれに対しても、その付着を防止する。このため、ハンドソープ等の界面活性剤成分を含む内容物の容器あるいは蓋材として好適である。
【背景技術】
【０００２】
例えばヨーグルト等の内容物を収容したカップ容器の蓋材として使用して、その内容物の付着を防止することができる付着防止性積層体は、特許文献１に記載されている。
【０００３】
この付着防止性積層体は、基材上に熱可塑性樹脂層を設け、この熱可塑性樹脂層表面に平均粒径３〜１００ｎｍの無機微粒子を付着させたものである。熱可塑性樹脂層には平均粒径０．５〜１００μｍの充填粒子が含まれており、この充填粒子に起因して熱可塑性樹脂層の表面には凹凸が形成されている。そして、前記無機微粒子はこの凹凸表面に付着しているため、付着防止性積層体の表面には、これら充填粒子に起因する凹凸と、この表面に付着した無機微粒子に起因する微細な凹凸とが重畳して設けられている。
【０００４】
そして、このため、この付着防止性積層体は、ヨーグルト等の親水性の内容物の付着を防止するのである。
【先行技術文献】
【特許文献】
【０００５】
【特許文献１】特許第５６７４２２１号公報
【発明の概要】
【発明が解決しようとする課題】
【０００６】
以上のように、特許文献１に記載の付着防止性積層体は、ヨーグルト等の親水性の内容物の付着を効果的に防止する。しかしながら、内容物が親油性成分や界面活性剤成分を含む場合には、その付着防止性が極めて乏しいのである。
【０００７】
そこで、本発明は、親水性成分、親油性成分、界面活性剤成分のいずれに対しても、その付着防止効果に優れる付着防止性積層体の製造方法を提供することを目的とする。
【課題を解決するための手段】
【０００８】
すなわち、請求項１に記載の発明は、基材上に、平均粒径１〜１００μｍの粒子（大粒子）を含むベースコート層を形成すると共に、このベースコート層表面に前記粒子に基づく凹凸を形成するベースコート層形成工程と、
平均粒径１０ｎｍ未満の無機微粒子を溶剤に分散させた分散液を適用して、前記無機微粒子を前記ベースコート層表面に付着させる無機微粒子付着工程と、
前記無機微粒子を含めて、ベースコート層表面に、表面処理剤を適用する表面処理工程と、
を備える付着防止性積層体の製造方法において、
前記溶剤がヘキサンから成り、
前記表面処理剤がシランカップリング剤であり、このシランカップリング剤が、珪素原子に結合した有機基として１Ｈ，１Ｈ，２Ｈ，２Ｈ−パーフルオロオクチル基を有するシランカップリング剤から成る、
ことを特徴とする付着防止性積層体の製造方法である。
【０００９】
次に、請求項２に記載の発明は、前記シランカップリング剤がトリクロロ（１Ｈ，１Ｈ，２Ｈ，２Ｈ−パーフルオロオクチル）シランから成ることを特徴とする請求項１に記載の付着防止性積層体の製造方法である。
【００１０】
次に、請求項３に記載の発明は、前記ベースコート層形成工程が、前記大粒子と金属アルコキシド又はその加水分解物とを混合し、この混合液を塗布し硬化する工程であることを特徴とする請求項１又は２に記載の付着防止性積層体の製造方法である。
【００１１】
次に、請求項４に記載の発明は、前記基材がヒートシール層を有することを特徴とする請求項１〜３のいずれかに記載の付着防止性積層体の製造方法である。
【発明の効果】
【００１２】
本発明によって製造される付着防止性積層体は、後述する実施例から分かるように、親水性成分、親油性成分、界面活性剤成分のいずれに対しても、優れた付着防止効果を発揮する。
【００１３】
その理由は次のように推測できる。すなわち、まず、平均粒径１〜１００μｍの粒子（大粒子）を含むベースコート層は、その表面に前記粒子に起因する凹凸を有している。この凹凸の凹部には空気層が形成されているから、表面に適用された液滴との間にこの空気層が介在して、その液滴を浮かせ、両者の接触面積を減少させる。また、このベースコート層表面には、平均粒径１０ｎｍ未満の無機微粒子が付着しており、前記粒子に起因する凹凸と無機微粒子に起因する凹凸とが重畳して複雑な凹凸が形成されているから、液滴の接触面積を一層小さなものとしている。
【００１４】
次に、付着防止性積層体の表面は、前記無機微粒子を含めて、表面処理剤で表面処理が施されている。表面処理材はシランカップリング剤である。シランカップリング剤は、珪素原子の周囲に、無機材料と結合する官能基（無機材料結合基）とこれと結合しない官能基（非結合基）の両者が結合したもので、このうち、無機材料結合基が無機微粒子表面と反応して結合する。そして、シランカップリング剤の官能基のうち、非結合基がフッ素原子を有する場合には、この表面処理の結果、無機微粒子表面にフッ素原子を有する官能基が導入されるから、その臨界表面張力を小さくする。このため、この付着防止性積層体の表面に適用される液滴が、親水性成分である場合はもちろん、親油性成分あるいは界面活性剤成分であっても、その付着が防止されるのである。
【００１５】
ところで、前述のように、シランカップリング剤は、無機材料結合基と無機材料と非結合基の両者を有しているが、このうち、非結合基が長鎖で、多数のフッ素原子を有しているほど、表面処理の結果、無機微粒子表面に導入されるフッ素原子が多くなり、その付着防止性も高まると予測できる。
【００１６】
ところが、この非結合基が長鎖になると、立体障害のため、シランカップリング剤と無機材料結合基との反応が阻害される。このため、却って付着防止性の向上が見られないのである。後述する実施例及び比較例から分かるように、非結合基が炭素数８のオクチル基で、その末端から数えて１番目から６番目までの炭素原子に結合した１３個の水素原子をフッ素原子で置換したシランカップリング剤（１Ｈ，１Ｈ，２Ｈ，２Ｈ−パーフルオロオクチル基を有するシランカップリング剤）を使用すると、その表面処理の結果、親水性成分、親油性成分あるいは界面活性剤成分のいずれに対しても高い付着防止性を示すのに対して、炭素数９の非結合基を有するシランカップリング剤を使用すると、界面活性剤成分に対する付着防止性の向上が見られない。また、炭素数６の非結合基を有するシランカップリング剤を使用した場合にも、界面活性剤成分に対する付着防止性の向上が見られない
。
【００１７】
なお、無機微粒子を分散させる溶剤としてヘキサンを使用することも重要である。これ以外の溶剤、例えば、メタノールやアセトン等を使用した場合には、これも後述の比較例から分かるように、親水性成分に対する付着防止効果を発揮するものの、親油性成分や界面活性剤成分に対しては、極めて乏しい付着防止効果しか得られない。その理由は明らかではないが、メタノールやアセトン等が極性溶剤であるのに対して、ヘキサンは無極性溶剤であり、このため、この無機微粒子をベースコート層表面に付着させたとき、無機微粒子が密な状態で付着し、その比表面積が大きくなり、このため、表面処理の結果、シランパップリング剤に含まれるフッ素原子の密度が高くなるものと推測できる。
【図面の簡単な説明】
【００１８】
【図１】図１は本発明の付着防止性積層体の具体例を示す説明用断面図である。
【発明を実施するための形態】
【００１９】
以下、図面を参照して本発明の具体例を説明する。前述のように、本発明は、ベースコート層形成工程、無機微粒子付着工程及び表面処理工程を必須とする付着防止性積層体の製造方法であり、この方法で得られた付着防止性積層体１０は、図１に示すように、基材１上にベースコート層２が設けられ、このベースコート層２表面に無機微粒子３が付着していると共に、この無機微粒子３を含めてベースコート層２の全面に表面処理が施されたもので、図１においては、説明の便宜上、表面処理を符号４で示している。
【００２０】
（ベースコート層形成工程）
ベースコート層形成工程は、基材１上に、平均粒径１〜１００μｍの粒子（大粒子）２ａを含むベースコート層２を形成する工程である。
【００２１】
基材１は任意の材質から成るものであってよい。例えば、プラスチックシート、ガラス板、金属板等である。
【００２２】
プラスチックシートは、単一の材質から成るシートから構成されるものであっても良いし、多層構造を有するシートであってもよい。例えば、紙、ポリエチレンテレフタレート、ポリエチレン、ポリプロピレン、ポリアミド、ポリカーボネート、ポリ塩化ビニル、セルロースアセテート、セロハン、アルミニウム箔などを使用することができる。また、これらを積層したものであってもよい。
【００２３】
また、基材１は、金属又は金属酸化物の薄膜を設けた蒸着フィルムを、その層構成中に含むシートであってもよい。金属としては、ケイ素、アルミニウムなどが例示できる。また、金属酸化物としては、酸化ケイ素、酸化アルミニウム、酸化チタン、酸化ジルコニウム、酸化錫、酸化マグネシウム等が例示できる。また、これらの薄膜を形成する蒸着基材としては、ポリエチレンテレフタレート、ポリエチレン、ポリプロピレン、ポリアミド、ポリカーボネート、ポリ塩化ビニル、セルロースアセテート、セロハン等が使用できる。そして、これら薄膜は、真空蒸着法、スパッタリング法、プラズマ気相成長法等の真空プロセスによって、蒸着基材上に設けることが可能である。
【００２４】
また、基材１がシート状を有する場合には、その片面にヒートシール層を有するものを好ましく使用することができる。ヒートシール層の材料としては、ポリエチレン樹脂、エチレン−酢酸ビニル共重合樹脂、アイオノマー樹脂、ポリ酢酸ビニル樹脂、ポリプロピレン樹脂、ポリ塩化ビニル樹脂、ホットメルト樹脂等を使用することができる。
【００２５】
次に、ベースコート層２は、前記大粒子２ａを金属アルコキシド及びその他の添加成分
を混合して混合液とし、この混合液を塗布した後、金属アルコキシドを硬化することによって形成することが望ましい。金属アルコキシドの硬化によって形成された無機バインダー２ｂは、熱圧によってクラックを生じるから、例えば、この無機バインダー２ｂで大粒子２ａを固定したベースコート層２を前記ヒートシール層上に設けた場合、この付着防止性積層体１０を蓋材として容器にヒートシールしたとき、ヒートシールの際の熱圧によって生じたクラックからヒートシール層が浸出してヒートシールすることができる。
【００２６】
大粒子２ａとしては、平均一次粒径が１〜１００μｍの粒子が好ましく使用できる。
【００２７】
例えば、シリカビーズ、酸化アルミニウムの粒子、二酸化チタンの粒子、アクリル系樹脂の粒子、熱可塑性樹脂の粒子が使用できる。アクリル系樹脂の粒子は、架橋したアクリル系樹脂の粒子、又は未架橋のアクリル系樹脂の粒子のいずれであってもよい。例えば、架橋したポリメタクリル酸メチルの粒子、架橋したポリメタクリル酸ブチルの粒子、架橋したポリアクリル酸エステルの粒子等である。
【００２８】
また、熱可塑性樹脂の粒子としては、ポリエチレン樹脂、ポリスチレン樹脂、ポリプロピレン樹脂、ポリアミド樹脂、ポリエステル樹脂等を使用することができる。なお、大粒子２ａとして熱可塑性樹脂の粒子を使用する場合には、この粒子２ａによってベースコート層２にヒートシール性を持たせることが可能である。
【００２９】
次に、金属アルコキシドとしては、化学式    Ｍ（ＯＲ）ｎで表される金属アルコキシドである。その一部又は全部が加水分解されていてもよい。ここで、ＭはＳｉ、Ａｌ、Ｔｉ、Ｚｒ等の金属、ＲはＣＨ３またはＣ２Ｈ５、ｎは金属元素の酸化数である。その中でも、水系の溶媒中において比較的安定なものが好ましい。例えば、テトラメトキシシラン（化学式：Ｓｉ（ＯＣＨ３）４）、テトラエトキシシラン（化学式：Ｓｉ（ＯＣ２Ｈ５）４）、トリイソプロピルアルミニウム（化学式：Ａｌ（ＯＣ３Ｈ７）３）である。
【００３０】
また、添加成分としては、水溶性高分子やシランカップリング剤を例示することができる。水溶性高分子としては、ポリビニルアルコール、ポリビニルピロリドン、デンプン、メチルセルロース、カルボキシメチルセルロース、アルギン酸ナトリウム等を使用できる。また、シランカップリング剤としては、例えば、アミンシランカップリング剤、ビニルシランカップリング剤、アクリルシランカップリング剤等を使用することができる。また、イソシアネート基やエポキシ基を持つシランカップリング剤であってもよい。例えば、トリエトキシエポキシシラン等を使用できる。
【００３１】
そして、これら各成分を溶解又は分散させて混合液を作成し、この混合液を塗布した後、加熱して乾燥すると共にこれら各成分を反応させることにより形成することができる。この反応によって、金属アルコキシドは、ＳｉＯ骨格を有する強固な無機皮膜を生成し、この無機皮膜がバインダーとして働き、前記大粒子２ａを固定する。塗布方法としては、例えば、ロールコーティング、グラビアコーティング、バーコーティング、キスリバースコーティング、ダイコーティング、ドクターブレードコーティング、刷毛塗り、ディップコーティング、スプレーコーティングなどを用いることができる。
【００３２】
なお、大粒子２ａと金属アルコキシドとの配合比は、大粒子２ａを無機バインダー２ｂに固定してその脱落を防ぐと共に、その表面に大粒子２ａに起因する凹凸が形成される程度である必要がある。このような理由から、大粒子２ａと金属アルコキシドとは、金属アルコキシドを金属酸化物に換算したときの重量比が５：９５〜９５：５の範囲内となるように、配合することが望ましい。また、同じ理由から、その塗布量は、ベースコート層２の平均膜厚が１〜４０μｍとなる量であることが望ましい。
【００３３】
（無機微粒子付着工程）
無機微粒子付着工程は、平均粒径１０ｎｍ未満の無機微粒子３を前記ベースコート層２の凹凸表面に付着させる工程である。この工程においては、無機微粒子３を溶剤に分散させて分散液とし、この分散液をベースコート層２の凹凸表面に塗布することで行うことができる。
【００３４】
無機微粒子３は前記ベースコート層２の凹凸表面に微細な凹凸を形成するものである。このため、前記大粒子２ａに起因するベースコート層２の表面の凹凸と、この無機微粒子３に起因する微細な凹凸とが付着防止性積層体１０の表面に形成される。そして、このように重畳して形成された凹凸と、後述する表面処理とが協働して、親油性成分や界面活性剤成分に対する付着防止性を発揮する。このような理由から、無機微粒子３は、その平均一次粒径が１０ｎｍ未満でなければならない。なお、後述する比較例から分かるように、この無機微粒子３を付着させなかった場合、すなわち、ベースコート層２の凹凸表面に無機微粒子３に起因する微細な凹凸を形成しなかった場合には、親油性成分や界面活性剤成分に対する付着防止性は不十分である。
【００３５】
無機微粒子３としては、例えば、二酸化珪素（シリカ）、酸化アルミニウム（アルミナ）、酸化亜鉛、酸化ジルコニウム、酸化錫、酸化アンチモン、酸化インジウム、酸化鉄などを主成分とした無機化合物を用いることができる。これらの混合物でもよい。
【００３６】
また、この無機微粒子３を分散させる溶剤としてはヘキサンを使用する必要がある。これ以外の溶剤、例えば、メタノールやアセトン等の極性溶剤を使用した場合には、親水性成分に対する付着防止効果を発揮するものの、親油性成分や界面活性剤成分に対する付着防止効果をほとんど発揮しない。
【００３７】
この無機微粒子３の分散液は、さまざまな方法で塗布することができる。例えば、ロールコーティング、グラビアコーティング、ダイコーティング、スプレーコーティング、バーコート、刷毛塗り等である。そして、塗布後、加熱乾燥することにより、前記無機微粒子３をベースコート層２表面に付着させることが可能である。
【００３８】
（表面処理工程）
表面処理工程は、ベースコート層２の凹凸表面とこの凹凸表面に付着した無機微粒子３の両者で構成される表面に、表面処理剤を適用して、表面改質する処理である。主に無機微粒子３の表面を改質するが、ベースコート層２が金属アルコキシドの硬化によって形成された無機バインダー２ｂを有する場合には、この無機バインダー２ｂの表面も改質されると推定できる。
【００３９】
この表面処理剤としては、前記非結合基として１Ｈ，１Ｈ，２Ｈ，２Ｈ−パーフルオロオクチル基を有するシランカップリング剤から成る必要がある。これ以外の表面処理剤、例えば、炭素数６の非結合基を有するシランカップリング剤や炭素数９の非結合基を有するシランカップリング剤を使用して表面処理した場合には、親水性成分に対する付着防止効果を発揮するものの、親油性成分や界面活性剤成分に対する付着防止効果はほとんど得られない。１Ｈ，１Ｈ，２Ｈ，２Ｈ−パーフルオロオクチル基を有するシランカップリング剤としては、例えば、トリメトキシ（１Ｈ，１Ｈ，２Ｈ，２Ｈ−パーフルオロオクチル）シラン、トリエトキシ（１Ｈ，１Ｈ，２Ｈ，２Ｈ−パーフルオロオクチル）シラン、トリクロロ（１Ｈ，１Ｈ，２Ｈ，２Ｈ−パーフルオロオクチル）シラン等を例示できる。中でも、トリクロロ（１Ｈ，１Ｈ，２Ｈ，２Ｈ−パーフルオロオクチル）シランを好ましく使用することができる。
【００４０】
このシランカップリング剤は、溶剤に溶解させて塗布することにより、前記表面に適用
することができる。溶剤としては、例えば、ヘキサン、フッ素系溶剤等を使用することができる。また、塗布方法としては、ロールコーティング、グラビアコーティング、ダイコーティング、スプレーコーティング、バーコート、刷毛塗り等を使用することができる。そして、塗布後加熱することにより、溶剤の乾燥と同時に表面改質することができる。
【００４１】
なお、その塗布量は、付着防止性積層体１０の表面から深さ１００ｎｍまでの範囲において、フッ素原子の量が４０ａｔｏｍｉｃ％以上を占める量であることが望ましい。このフッ素原子の量はＸ線光電子分光分析法（ＸＰＳ）によって測定できる。
【００４２】
こうして得られた付着防止性積層体１０は、基材１の材質に応じて、例えば、内容物を収容する包装袋や包装容器の素材として使用することができる。また、その蓋材の素材として利用することも可能である。内容物としては液体又は粘性体を使用することができる。親水性成分を含む内容物はもちろん、親油性成分や界面活性剤成分を含むものであってもよい。界面活性剤成分を含む内容物としては、ハンドソープ、シャンプー、ボディソープ等のトイレタリー用品が例示できる。
【００４３】
また、この付着防止性積層体１０は、親水性成分に加えて、親油性成分や界面活性剤成分にも高い付着防止性を示すことから、厨房の各種設備にも適用できる。
【実施例】
【００４４】
以下、実施例及び比較例により本発明を説明する。
【００４５】
なお、これら実施例及び比較例は２種類の実験例に分類できる。第１の実験群は、本発明に係る実施例と、その一部を別の構成要素に置換した比較例とを対比して、親水性成分、親油性成分及び界面活性剤成分に対する付着防止性を比較したものである。また、第２の実験群は念のために行った確認実験で、炭素数８の非結合基を有するシランカップリング剤（１Ｈ，１Ｈ，２Ｈ，２Ｈ−パーフルオロオクチル基を有するシランカップリング剤）を使用して表面処理を行った場合と、炭素数がこれと異なる非結合基を有するシランカップリング剤を使用して表面処理を行った場合とを比較して、得られた付着防止性積層体の表面におけるフッ素原子の量と付着防止性との関係を確認したものである。
【００４６】
［第１の実験群］
（実施例）
基材１としてガラス板を使用した。
【００４７】
ベースコート層２形成用の混合液は、次のように調製した。
【００４８】
すなわち、金属アルコキシドとしてテトラエトキシシランを使用し、これにＰＨ１の塩酸水溶液とメタノールを加えて攪拌し、加水分解液を作成した後、さらに水を加えて、二酸化珪素（ＳｉＯ２）に換算した固形分濃度が１０質量％となるように調整した。
【００４９】
また、平均一次粒径５．０μｍのアクリル系樹脂の粒子を大粒子２ｂとして、これをメタノールに混合して分散させた。固形分濃度は１０質量％である。
【００５０】
そして、これら加水分解液と、粒子分散液とを、１：１の質量比で混合して混合液を調製した。
【００５１】
無機微粒子３としては、シリカ微粒子（日本アエロジル（株）製ＡＥＬＯＪＩＬ  ３８０ＰＥ）を使用した。その平均一次粒径は７ｎｍ、比表面積は３５０〜４１０ｍ２／ｇである。この無機微粒子３を分散させる溶剤としてはヘキサンを使用した。分散液の濃度は１．５％ｗ／ｖである。
【００５２】
また、表面処理剤として、Ｓｉｇｍａ−Ａｌｄｒｉｃｈ社製フッ素系シランカップリング剤（トリクロロ（１Ｈ，１Ｈ，２Ｈ，２Ｈ−パーフルオロオクチル）シラン）を使用した。なお、このシランカップリング剤はヘキサンに溶解した形式で使用した。濃度は１．０％ｗ／ｖである。
【００５３】
そして、まず、ベースコート層２形成用の前記混合液をガラス板上に塗布し、加熱乾燥してベースコート層２を形成した。
【００５４】
そして、まず、シリカ微粒子の前記分散液をベースコート層付き基材にスプレーコートし、電気オーブンで９５℃、９０分間加熱乾燥させて、シリカ微粒子を付着させた。
【００５５】
次に、前記シランカップリング剤のヘキサン溶液をスプレーコートし、電気オーブンで９５℃、９０分間加熱乾燥させて、付着防止性積層体を製造した。
【００５６】
（比較例１）
この例は、実施例の表面処理剤を別の表面処理剤に変更した例である。表面処理剤としては、ダイキン工業（株）製フッ素系シランカップリング剤（オプツールＤＳＸ）を使用した。このシランカップリング剤はフッ素系溶剤に溶解した形式で使用した。濃度は２０．０％ｗ／ｖである。
【００５７】
無機微粒子の分散液は実施例と同一である。すなわち、ＡＥＬＯＪＩＬ  ３８０ＰＥの１．５％ｗ／ｖヘキサン分散液である。
【００５８】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００５９】
（比較例２）
この例は、無機微粒子３を分散させる溶剤としてメタノールを使用した例である。無機微粒子は実施例と同じＡＥＬＯＪＩＬ  ３８０ＰＥであり、無機微粒子分散液の濃度も、実施例と同じ１．５％ｗ／ｖである。
【００６０】
また、表面処理剤も実施例と同じトリクロロ（１Ｈ，１Ｈ，２Ｈ，２Ｈ−パーフルオロオクチル）シランである。
【００６１】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００６２】
（比較例３）
この例は、無機微粒子３を分散させる溶剤としてメタノールを使用すると共に、実施例の表面処理剤を別の表面処理剤に変更した例である。
【００６３】
無機微粒子は実施例と同じＡＥＬＯＪＩＬ  ３８０ＰＥであり、無機微粒子分散液の濃度も、実施例と同じ１．５％ｗ／ｖである。
【００６４】
また、表面処理剤は、比較例１と同じオプツールＤＳＸで、フッ素系溶剤の溶液の形式で使用した。濃度は２０．０％ｗ／ｖである。
【００６５】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００６６】
（比較例４）
この例は、無機微粒子３を分散させる溶剤としてアセトンを使用した例である。無機微粒子は実施例と同じＡＥＬＯＪＩＬ  ３８０ＰＥであり、無機微粒子分散液の濃度も、実施例と同じ１．５％ｗ／ｖである。
【００６７】
また、表面処理剤も実施例と同じトリクロロ（１Ｈ，１Ｈ，２Ｈ，２Ｈ−パーフルオロオクチル）シランである。
【００６８】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００６９】
（比較例５）
この例は、無機微粒子３を分散させる溶剤としてアセトンを使用すると共に、実施例の表面処理剤を別の表面処理剤に変更した例である。
【００７０】
無機微粒子は実施例と同じＡＥＬＯＪＩＬ  ３８０ＰＥであり、無機微粒子分散液の濃度も、実施例と同じ１．５％ｗ／ｖである。
【００７１】
また、表面処理剤は、比較例１と同じオプツールＤＳＸで、フッ素系溶剤の溶液の形式で使用した。濃度は２０．０％ｗ／ｖである。
【００７２】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００７３】
（比較例６）
この例は、実施例の無機微粒子を別の無機微粒子に変更した例である。無機微粒子としてシリカ微粒子（ＣＡＢＯＴ社製ＣＡＢ−Ｏ−ＳＩＬ  Ｍ−５）を使用した。その平均一次粒径は１０〜１５ｎｍ、比表面積は２００ｍ２／ｇである。この無機微粒子３を分散させる溶剤は実施例と同じヘキサンであり、分散液の濃度も実施例と同じ１．５％ｗ／ｖである。
【００７４】
また、表面処理剤も実施例と同じトリクロロ（１Ｈ，１Ｈ，２Ｈ，２Ｈ−パーフルオロオクチル）シランである。
【００７５】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００７６】
（比較例７）
この例は、実施例の無機微粒子を別の無機微粒子に変更すると共に、表面処理剤を別の表面処理剤に変更した例である。
【００７７】
無機微粒子として比較例６と同じＣＡＢＯＴ社製ＣＡＢ−Ｏ−ＳＩＬ  Ｍ−５を使用した。無機微粒子３を分散させる溶剤及び分散液の濃度は実施例と同じで、溶剤はヘキサン、分散液の濃度は１．５％ｗ／ｖである。
【００７８】
また、表面処理剤は、比較例１と同じオプツールＤＳＸで、フッ素系溶剤の溶液の形式で使用した。濃度は２０．０％ｗ／ｖである。
【００７９】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００８０】
（比較例８）
この例は、実施例の無機微粒子を別の無機微粒子に変更すると共に、無機微粒子３を分散させる溶剤としてメタノールを使用した例である。
【００８１】
無機微粒子として比較例６と同じＣＡＢＯＴ社製ＣＡＢ−Ｏ−ＳＩＬ  Ｍ−５を使用した。この無機微粒子のメタノール分散液の濃度は１．５％ｗ／ｖである。
【００８２】
また、表面処理剤は実施例と同じトリクロロ（１Ｈ，１Ｈ，２Ｈ，２Ｈ−パーフルオロオクチル）シランである。
【００８３】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００８４】
（比較例９）
この例は、実施例の無機微粒子を別の無機微粒子に変更すると共に、無機微粒子３を分散させる溶剤としてメタノールを使用した例である。また、この例では、実施例の表面処理剤を別の表面処理剤に変更した。
【００８５】
無機微粒子として比較例６と同じＣＡＢＯＴ社製ＣＡＢ−Ｏ−ＳＩＬ  Ｍ−５を使用した。この無機微粒子のメタノール分散液の濃度は１．５％ｗ／ｖである。
【００８６】
また、表面処理剤は、比較例１と同じオプツールＤＳＸで、フッ素系溶剤の溶液の形式で使用した。濃度は２０．０％ｗ／ｖである。
【００８７】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００８８】
（比較例１０）
この例は、実施例の無機微粒子を別の無機微粒子に変更すると共に、無機微粒子３を分
散させる溶剤としてアセトンを使用した例である。
【００８９】
無機微粒子として比較例６と同じＣＡＢＯＴ社製ＣＡＢ−Ｏ−ＳＩＬ  Ｍ−５を使用した。この無機微粒子のアセトン分散液の濃度は１．５％ｗ／ｖである。
【００９０】
また、表面処理剤は実施例と同じトリクロロ（１Ｈ，１Ｈ，２Ｈ，２Ｈ−パーフルオロオクチル）シランである。
【００９１】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００９２】
（比較例１１）
この例は、実施例の無機微粒子を別の無機微粒子に変更すると共に、無機微粒子３を分散させる溶剤としてアセトンを使用した例である。また、この例では、実施例の表面処理剤を別の表面処理剤に変更した。
【００９３】
無機微粒子として比較例６と同じＣＡＢＯＴ社製ＣＡＢ−Ｏ−ＳＩＬ  Ｍ−５を使用した。この無機微粒子のアセトン分散液の濃度は１．５％ｗ／ｖである。
【００９４】
また、表面処理剤は、比較例１と同じオプツールＤＳＸで、フッ素系溶剤の溶液の形式で使用した。濃度は２０．０％ｗ／ｖである。
【００９５】
そして、実施例と同様に、ベースコート層２を形成した後、このベースコート層２上に無機微粒子分散液をスプレーコートし、９５℃、９０分間加熱乾燥させて、シリカ微粒子を付着させ、次いで、前記シランカップリング剤の溶液をスプレーコートし、９５℃、９０分間加熱乾燥させて、付着防止性積層体を製造した。
【００９６】
（比較例１２）
この例は、比較対照の基準として、ベースコート層２を形成せず、また、無機微粒子３の付着も表面処理も行わないガラス板を、そのまま、付着防止性積層体としたものである。
【００９７】
（比較例１３）
この例は、ベースコート層２を形成せず、また、無機微粒子３も付着させていないガラス板に表面処理を行って、付着防止性積層体としたものである。
【００９８】
なお、表面処理剤は実施例と同じトリクロロ（１Ｈ，１Ｈ，２Ｈ，２Ｈ−パーフルオロオクチル）シランであり、濃度は１．０％ｗ／ｖのヘキサン溶液の形式で使用した。
【００９９】
そして、このシランカップリング剤のヘキサン溶液をガラス板にスプレーコートし、９５℃、９０分間加熱乾燥させて、付着防止性積層体とした。
【０１００】
（比較例１４）
この例も、ベースコート層２を形成せず、また、無機微粒子３も付着させていないガラス板に表面処理を行って、付着防止性積層体としたものである。
【０１０１】
表面処理剤は比較例１と同じオプツールＤＳＸで、フッ素系溶剤の溶液の形式で使用した。濃度は２０．０％ｗ／ｖである。
【０１０２】
そして、このシランカップリング剤のヘキサン溶液をガラス板にスプレーコートし、９５℃、９０分間加熱乾燥させて、付着防止性積層体とした。
【０１０３】
（比較例１５）
この例は、表面処理を行わなかった例である。
【０１０４】
すなわち、この例では、ガラス板にベースコート層２を形成し、このベースコート層２上に無機微粒子３を付着させて、表面処理を行うことなく、付着防止性積層体とした。
【０１０５】
ベースコート層２形成用の混合液は実施例と同じである。すなわち、テトラエトキシシランの加水分解液と、平均一次粒径５．０μｍのアクリル系樹脂の粒子を分散させたメタノール分散液とを、１：１の質量比で混合して調製したものである。
【０１０６】
また、無機微粒子は実施例と同じＡＥＬＯＪＩＬ  ３８０ＰＥである。無機微粒子３を分散させる溶剤及び分散液の濃度は実施例と同じで、溶剤はヘキサン、分散液の濃度は１．５％ｗ／ｖである。
【０１０７】
そして、ベースコート層２形成用の前記混合液をガラス板上に塗布し、加熱乾燥してベースコート層２を形成し、次に、このベースコート層２上に無機微粒子分散液をスプレーコートし、９５℃、９０分間加熱乾燥させて、シリカ微粒子を付着させた。そして、こうしてベースコート層２を形成し、シリカ微粒子を付着させたものを付着防止性積層体とした。
【０１０８】
（比較例１６）
この例も、表面処理を行わなかった例である。
【０１０９】
すなわち、この例でも、ガラス板にベースコート層２を形成し、このベースコート層２上に無機微粒子３を付着させて、表面処理を行うことなく、付着防止性積層体とした。
【０１１０】
ベースコート層２形成用の混合液は実施例と同じである。すなわち、テトラエトキシシランの加水分解液と、平均一次粒径５．０μｍのアクリル系樹脂の粒子を分散させたメタノール分散液とを、１：１の質量比で混合して調製したものである。
【０１１１】
また、無機微粒子３として比較例６と同じＣＡＢＯＴ社製ＣＡＢ−Ｏ−ＳＩＬ  Ｍ−５を使用した。無機微粒子３を分散させる溶剤及び分散液の濃度は実施例と同じで、溶剤はヘキサン、分散液の濃度は１．５％ｗ／ｖである。
【０１１２】
そして、ベースコート層２形成用の前記混合液をガラス板上に塗布し、加熱乾燥してベースコート層２を形成し、次に、このベースコート層２上に無機微粒子分散液をスプレーコートし、９５℃、９０分間加熱乾燥させて、シリカ微粒子を付着させた。そして、こうしてベースコート層２を形成し、シリカ微粒子を付着させたものを付着防止性積層体とした。
【０１１３】
（評価）
これら実施例及び比較例１〜１６の付着防止性積層体に対して、水、サラダ油及びハンドソープを、それぞれ、滴下した後、徐々に９０度になるまで傾けて、その液滴の様子を観察した。そして、次の基準で付着防止性を評価した。
【０１１４】
評価基準‥１：液滴が動かないで浸み込む
２：線状に液滴の跡が残る
３：点状に液滴の跡が残る
４：液滴が流れて、跡が残らない
５：液滴がころころ転がる
この結果を表１に示す。
【０１１５】
【表１】
2019030842.tif 000003
（考察）
平均一次粒径７ｎｍのシリカ微粒子をヘキサンに分散させてベースコート層表面に適用すると共に、トリクロロ（１Ｈ，１Ｈ，２Ｈ，２Ｈ−パーフルオロオクチル）シランで表面処理を施した実施例では、水に対する付着防止性はもちろん、親油性成分を含む液体（サラダ油）及び界面活性剤成分を含む液体（ハンドソープ）のいずれに対しても優れた付着防止性を示す。これに対し、これら各条件の一つでも満たさない場合には、水に対する付着防止性が優れている場合もあるが、親油性成分を含む液体（サラダ油）及び界面活性剤成分を含む液体（ハンドソープ）に対する付着防止性は乏しい。
【０１１６】
例えば、比較例６は、無機微粒子として平均一次粒径１０〜１５ｎｍのシリカ微粒子を使用した例で、その他は実施例と同様である。また、比較例２，４は、無機微粒子を分散させる溶剤として、それぞれ、メタノール、アセトンを使用した例で、その他は実施例と同様である。また、比較例２は、表面処理剤として別のシランカップリング剤を使用した例で、その他は実施例と同様である。これらのいずれにおいても、水に対する付着防止性は優れているが、親油性成分を含む液体（サラダ油）及び界面活性剤成分を含む液体（ハンドソープ）に対する付着防止性は乏しい。このため、これら親油性成分や界面活性剤成分を含む液体に対する付着防止性を付与するためには、無機微粒子の平均粒径が１０ｎｍ未満であること、この無機微粒子を分散させる溶剤がヘキサンから成ること、表面処理剤が１Ｈ，１Ｈ，２Ｈ，２Ｈ−パーフルオロオクチル基を有するシランカップリング剤から成ること、という条件を要することが理解できる。
【０１１７】
［第２の実験群］
第２の実験群は念のために行った確認実験で、炭素数８の非結合基を有するシランカップリング剤（１Ｈ，１Ｈ，２Ｈ，２Ｈ−パーフルオロオクチル基を有するシランカップリング剤）を使用して表面処理を行った場合と、炭素数がこれと異なる非結合基を有するシランカップリング剤を使用して表面処理を行った場合とを比較して、得られた付着防止性積層体の表面におけるフッ素原子の量と付着防止性との関係を確認したものである。このため、この第２の実験群は前記実施例と、これと比較するための比較例１７〜１９とで構成される。
【０１１８】
（比較例１７）
この例は、表面処理剤として、炭素数３の非結合基を有するシランカップリング剤、すなわち、トリメトキシ（３，３−トリフルオロプロピル）シランを使用した例で、その他は実施例と同様である。
【０１１９】
（比較例１８）
この例は、表面処理剤として、炭素数６の非結合基を有するシランカップリング剤、すなわち、トリメトキシ（１Ｈ，１Ｈ，２Ｈ，２Ｈ−ノナフルオロヘキシル）シランを使用した例で、その他は実施例と同様である。
【０１２０】
（比較例１９）
この例は、表面処理剤として、炭素数１０の非結合基を有するシランカップリング剤、すなわち、トリクロロ（１Ｈ，１Ｈ，２Ｈ，２Ｈ−ヘプタデカフルオロデシル）シランを
使用した例で、その他は実施例と同様である。
【０１２１】
（評価）
これら実施例及び比較例１７〜１９の付着防止性積層体について、その表面から深さ１００ｎｍまでの範囲において、フッ素原子の量をＸ線光電子分光分析法（ＸＰＳ）によって測定した。
【０１２２】
また、比較例１７〜１９の付着防止性積層体について、水、サラダ油及びハンドソープに対する付着防止性を第１の実験群と同様に評価した。
【０１２３】
これら実施例及び比較例１７〜１９の付着防止性積層体のフッ素原子の量（ａｔｏｍｉｃ％）と付着防止性とを表２に示す。なお、実施例の付着防止性積層体の付着防止性は、前述の第１の実験群と同一である。
【０１２４】
【表２】
2019030842.tif 000004
（考察）
この結果から、炭素数８の非結合基を有するシランカップリング剤、すなわち、トリクロロ（１Ｈ，１Ｈ，２Ｈ，２Ｈ−パーフルオロオクチル）シランを表面処理剤として表面処理を施した実施例の付着防止性積層体は、その表面のフッ素原子の量が多く、これに伴って、界面活性剤成分を含むハンドソープに対する付着防止性も高いことが分かる。
【０１２５】
この理由は明らかではない。一般に非結合基が長鎖で、多数のフッ素原子を有しているほど、表面処理の結果、無機微粒子表面に導入されるフッ素原子が多くなり、その付着防止性も高まると予測できるが、一方、非結合基があまりに長鎖になると、立体障害のため、シランカップリング剤と無機材料結合基との反応が阻害され、このため、却って導入されるフッ素原子が減少し、このため、付着防止性の向上が見られないものと推測できる。
【符号の説明】
【０１２６】
１：基材
２：ベースコート層    ２ａ：大粒子    ２ｂ：無機バインダー
３：無機微粒子
４：表面処理
【図１】
2019030842.tif 000005